【誤訳訂正書】
【提出日】平成23年1月28日(2011.1.28)
【誤訳訂正１】
【訂正対象書類名】特許請求の範囲
【訂正対象項目名】全文
【訂正方法】変更
【訂正の内容】
【特許請求の範囲】
【請求項１】
多孔質材料から電気化学セルのためのアノードを製造する方法であって、前記アノードが、少なくとも１種の多孔質ケイ素供給源と、Ｌｉ、Ｎａ、Ｃａ及びそれらの金属のうちの少なくとも２種の混合物からなる群から選択される少なくとも１種のアルカリ金属とから合金を形成させることによって得られる、前記方法。
【請求項２】
多孔質材料における平均気孔径が、１ナノメートル〜１マイクロメートル（両端値を含む）である、請求項１に記載のアノードを製造する方法。
【請求項３】
気孔径が１０〜２５０ナノメートル（両端値を含む）である、請求項２記載のアノードを製造する方法。
【請求項４】
ｄ５０が１００〜１５０ナノメートルである、請求項１〜３のいずれか１項に記載のアノードを製造する方法。
【請求項５】
気孔が多孔質材料の表面に配置され、かつ該多孔質材料全体に広がる、請求項１〜４のいずれか１項に記載のアノードを製造する方法。
【請求項６】
合金の製造が、化学的又は電気化学的な手段によって行われる、請求項１記載のアノードを製造する方法。
【請求項７】
アノードが多孔質ケイ素を基材とし、水銀ポロシメータ法にしたがって測定される多孔質ケイ素の多孔度が５〜９５体積％（両端値を含む）である、請求項１記載のアノードを製造する方法。
【請求項８】
多孔度が７５体積％である、請求項１５記載のアノードを製造する方法。
【請求項９】
多孔質ケイ素が、シリコンウェーハ、シリコンペレット、シリコンフィルム及びそれらの少なくとも２種の混合物から成る群より選択されるケイ素供給源から得られる、請求項１〜８のいずれか１項に記載のアノードを製造する方法。
【請求項１０】
多孔質ケイ素がケイ素単結晶から得られる、請求項１〜９のいずれか１項に記載のアノードを製造する方法。
【請求項１１】
多孔質ケイ素が、ＮＨＸＦＹ（式中、Ｘは４又は５であり、Ｙは１又は２である）を含む浴中における電気化学的処理により、ケイ素供給源から得られる、請求項１〜１０のいずれか１項に記載のアノードを製造する方法。
【請求項１２】
ケイ素供給源を処理するために使用される浴が、Ｈ２ＳＯ４、ＮＨ４Ｆ及びＨ２Ｏと、アルコール又はケトンである少なくとも１種の非水性溶媒との混合物である、請求項１１記載のアノードを製造する方法。
【請求項１３】
浴が、体積基準で：
− １０〜６０％のＮＨ４Ｆ、
− ５〜２０％のメタノール、及び
− ７５〜２０％のＨ２ＳＯ４
を含有する、請求項１２記載のアノードを製造する方法。
【請求項１４】
多孔質ケイ素を基材とする合金が、ＳｉｘＬｉｙ（式中、ｘは１〜５であり、ｙは５〜２１である）の形態である、請求項１〜１３のいずれか１項に記載のアノードを製造する方法。
【請求項１５】
ｘが４であり、ｙが２１である、請求項１４記載のアノードを製造する方法。
【請求項１６】
形成される合金がＳｉｘＬｉｙタイプであり、また、該合金が、４０〜１００℃の温度で、シート又はウェーハの形態でケイ素供給源をリチウム又は金属リチウムと接触させることによる電気化学的手段によって得られる、請求項１１〜１５のいずれか１項に記載のアノードを製造する方法。
【請求項１７】
ケイ素供給源と金属リチウムとの接触時間が１〜１２時間である、請求項１６記載のアノードを製造する方法。
【請求項１８】
請求項１〜１７のいずれか１項に記載の方法を実行することによって得られるアノード。
【請求項１９】
多孔質ケイ素を少なくとも６０重量％含有することを特徴とするアノード。
【請求項２０】
炭素で少なくとも部分的に被覆されている、請求項１９記載のアノード。
【請求項２１】
請求項１８〜２０のいずれか１項に記載の少なくとも１つのアノード、少なくとも１つのカソード及び少なくとも１つの電解質を含むバッテリー。
【請求項２２】
電解質が、液体、ゲル又はポリマーのタイプである、請求項２１記載のバッテリー。
【請求項２３】
カソードが、ＬｉＣｏＯ２、ＬｉＦｅＰＯ４、ＬｉＮｉＯ２、ＬｉＮｉ０．５Ｍｎ０．５Ｏ２、ＬｉＮｉ０．３３Ｍｎ０．３３Ｏ２のタイプであり、また、該カソードが、１〜５ボルトのタイプである、請求項２２記載のバッテリー。
【請求項２４】
リチウムイオンタイプである、請求項２３記載のバッテリー。
【請求項２５】
以下の電気化学的特性：すなわち
１μＷｈを超える電気化学容量、
５００サイクルを超えるサイクル容量、 
５％未満の自己放電率、及び
周囲条件下で行われる貯蔵試験によって測定した場合に、３年を超える寿命
のうちの少なくとも一つを有し、１ｍｍ２〜１０ｃｍ２の寸法を有する、マイクロバッテリー形態の請求項２４記載のバッテリー。
【誤訳訂正２】
【訂正対象書類名】明細書
【訂正対象項目名】全文
【訂正方法】変更
【訂正の内容】
【書類名】明細書
【発明の名称】多孔質材料から電極を製造する方法、その方法により得られる電極及び対応する電気化学系
【発明の詳細な説明】
【発明の開示】
【０００１】
発明の技術分野
本発明の目的は、多孔質材料から電極を製造する方法、特に、合金の調製を含む電極を製造する方法、及びその方法の実行中に電極を炭素で少なくとも部分的に被覆する方法を提供することにある。
【０００２】
また、多孔質材料から得られる電極又は多孔質材料を含む電極、特に、多孔質ケイ素を含むリチウムマイクロバッテリーのための特定の負極を提供することも本発明の目的である。
【０００３】
本発明の別の目的は、多孔質材料から得られる少なくとも１つの電極、又は多孔質材料を含む電極から構成される任意の電気化学システム、更に詳しくは、本発明にしたがう少なくとも１つの電極から作られたマイクロバッテリーを含む電気化学システムである。
【０００４】
技術状態の説明
最近開発されたポリマー電解質を基材とする発電機は、アノードシートとして、金属リチウム、時にはナトリウム、又は他のアルカリ金属を使用している。アルカリ金属は、可鍛性であり、特許ＣＡ−Ａ−２，０９９，５２６及びＣＡ−Ａ−２，０９９，５２４で言及されているように、薄膜の形態で用いることができる。
【０００５】
しかしながら、金属リチウム又は他のアルカリ金属を使用するとき、特定の極端な使用条件下では、例えば１００℃を超える温度では、いくつかのリスク、すなわち、リチウム又はアルカリ金属が溶解するかもしれないリスク及び電気化学セルが破壊されるかもしれないリスクが存在する。更に、電気化学的循環の誘起条件下では、樹枝状結晶、例えばリチウム樹枝状結晶の形成が、あまりにも高い再充電電流の存在下で起こる場合がある。樹枝状結晶の生成は、多くの短所と関係があるが、リチウムアルミニウム対リチウムの場合では、より高いアノード電圧、例えば電圧値が＋３００〜４５０ミリボルトで動作するとき、同種の合金では、リチウムの堆積又は樹枝状結晶の成長は起こらない。
【０００６】
溶融塩媒体で動作する発電機における、アルカリ金属合金、例えばリチウムの使用は、このようにＵＳ−Ａ−４，４８９，１４３で説明されている。
【０００７】
有機媒体では、更に詳しくはポリマー媒体では、電極フィルムの厚さは１００マイクロメートル未満であり、合金アノードシート（合金ベースのシートとも呼ばれる）を使用するのは非常に難しくなる。実際に、アノードとして用いることができるリチウムの合金化合物、例えばＬｉＡｌ、Ｌｉ２１Ｓｉ５、Ｌｉ２１Ｓｎ５及びＬｉ２２Ｐｂ５等は、硬くて脆く、そしてリチウム又は低合金リチウムの場合と同様に積層できない。一方、カナダ特許第１，２２２，５４３号では、それらのアノードが、ポリマー電解質によって結合された合金化合物の粉末から成る組成物を生成させることによって、薄膜の形態で製造できることが記載されており、又は更に、米国特許第４，５９０，８４０号では、アノードのホスト金属のシートの表面を化学的に処理することによって、若しくは前記シートの一部分を電気化学的に充電することによって、アノードのホスト金属のシートを前以ってリチウム化しておくことが、特定の条件下では可能であることが記載されている。
【０００８】
しかしながら、これらの技術は、特定の条件下では実用的ではあるのだが、反応性材料に依存し、そして、予め挿入される合金はしばしば自燃性である。更に、それらの技術は実行することが容易ではなく、またそれらの性能を最適化することも難しい。アノードが放電状態で製造されるとき、克服しなければならない主たる問題点のうちの１つは、合金の形成から生じる重要な体積変動（構造に関して重要なストレスを引き起す）に起因している。
【０００９】
ポリマー電解質発電機の組立て中又は組立て後に、リチウム化されていないホスト金属のシートから合金を製造しようとするとき、前記シートの厚さ方向における構造の体積膨張は、セルを適当に設計することによって、例えば、重畳シート全体の厚さの増加を適合させるだけで補正できると考えられる。なぜならば、厚さ方向における変動は、非常に小さいので、はるかに無視できるからである。
【００１０】
電気化学システムにおけるマイクロバッテリーを製造する公知の技術は、the conference, 1th ABA BRNO 2000, Advanced Batteries and Accumulators, June 28.8-1.9, 2000 Brno University of technology, Antoniska 1, Brmno, Czech Republic http://www.aba-brno.cz/aba2000/part_I/13-bludska.pdfで説明されており、また、次の参考文献：すなわち、Bull. Master. Science., Vol.26, No.7, December 2003, pages 673-681 http://www.ias.ac.in/mastersci/bmsdec2003/673.pdfでも説明さており、前記文献では、システム中にマイクロバッテリーを導入することを求めている。
【００１１】
このように、電極の構成要素として用いることができ、そして、この用途で従来から用いられている材料の短所のうちの１つ以上を有していない新しい材料に関するニーズが存在する。
【００１２】
特に、以下の特性：すなわち、
− ｍＡｈ／グラム単位での高容量；
− ｍＡｈ／リットル単位での高容量；
− 良好なサイクル容量；
− 低率自己放電；及び
− 良好な環境耐性
のうちの少なくとも１つを有する新しい電極材料に関するニーズがあった。
【００１３】
マイクロバッテリーのようなマイクロ技術で使用するために適合された新しい電極材料に関するニーズもあった。
【００１４】
更に、製造後にクラックがほとんど無い長寿命の電極に関するニーズもあった。
【００１５】
図面の簡単な説明
図１−４は、ＬｉｘＳｉｙ合金の形成を伴う本発明にしたがう方法によってケイ素中へリチウムを挿入するためのメカニズムを示している図である。
【００１６】
図２−４は、マイクロバッテリーのためのアノードとして用いられる多孔質ケイ素の、本発明の態様にしたがう電気化学的形成に関するメカニズムを示している図である。
【００１７】
図３−４は、炭素で被覆される多孔質ケイ素を基材とする電極から開始される本発明にしたがうマイクロバッテリーの製造に関する。この炭素の役割は、ケイ素とリチウムとの間に電気化学的架橋（electrochemical bridge）を確立することにある。更に、炭素は、多孔質ケイ素を基材とする負極を確実に導電性にする。また、炭素によって、体積膨張中に、ケイ素粒子との接着が提供される。
【００１８】
この製造の様々な工程は、以下の通りである：
１− フォトレジストの薄膜層を堆積させる工程；
２− マスクを配置し、そしてＵＶ光を通過させて所望のゾーンを架橋させる工程；
３− 化学的ストリッピングによって非架橋ゾーンを溶解させる工程；
４− （マイクロバッテリーのアノードを形成する）ストリップされていないフォトレジストを炭化する工程； 
５− 電解質を導入し、次いでカソードを導入する工程；
６− ストリップされたゾーンでの作業を中断して、マイクロバッテリーを提供する工程。
【００１９】
図４−４は、フォトレジスト層をレーザー熱分解することによって得られた炭素構造の光学画像に関する。グラフの頂部は、得られた炭素のラマンスペクトルを表している。
【００２０】
発明の要旨
物理化学的性能ならびに機械的性能に関して非常に興味深い特性を示す電気化学システムのための電極の製造を可能にする、多孔質材料から電気化学システムのための電極を製造する方法。
提案される技術は、電気化学回路中にマイクロバッテリーを直接に製造できる。
【００２１】
発明の一般的な説明
本発明の第一の目的は、多孔質材料から電気化学システムのための電極を製造する方法である。好ましくは、使用される多孔質材料は、以下で言及する水銀法によって測定した場合に、１〜９９％の多孔度（両端値を含む）を有する。更に有利には、多孔質材料の多孔度は２０〜８０％（両端値を含む）である。
【００２２】
本発明の有利な態様にしたがって、使用される多孔質材料は、平均気孔が１ナノメートル〜１マイクロメートル（両端値を含む）であるような材料である。更に好ましくは、気孔径は１０〜２５０ナノメートル（両端値を含む）である。
【００２３】
別の有利な態様によると、気孔の分布は実質的に均一である。好ましくは、その分布は、ｄ５０が１００〜１５０ナノメートルであるように選択される。
【００２４】
気孔は、有利には、多孔質材料の表面に存在し、かつ該多孔質材料全体に広がっている。好ましくは、気孔は１マイクロメートル〜３ミリメートルの深さを有し、また該多孔質材料は２マイクロメートル〜３．５ミリメートルの厚さを有する。多孔質材料で認められる気孔の大部分は、多孔質材料全体に広がっていることが望ましい。
【００２５】
別の好ましい態様によると、該多孔質材料は、アルカリ金属と合金を提供することができる材料の中から選択される。多孔質材料は、ケイ素、スズ、アルミニウム、銀、金、白金及びそれらの材料の少なくとも２種の混合物（それらが多孔質状態である場合）から成る群より選択できる。
【００２６】
合金の調製は、化学的手段及び／又は電気化学的手段によって行われる。
【００２７】
驚くべきことに、電極製造に使用される材料が、アルカリ金属との合金の生成中に発生する体積膨張を該多孔質材料の空隙が吸収できるような空隙率を有しているとき、特に興味深い結果が得られることが分かった。
【００２８】
本発明の特定の態様によると、アノードは多孔質ケイ素から製造される。
【００２９】
このように、本発明によるアノードは、少なくとも１種の多孔質ケイ素供給源と、Ｌｉ、Ｎａ、Ｃａ及びそれらの金属のうちの少なくとも２種の混合物から成る群より選択される少なくとも１種のアルカリ金属とから合金を製造することによって得ることができる。
【００３０】
有利には、アノードは、水銀ポロシメータ法で測定される多孔度が５〜９５体積％（両端値を含む）である多孔質ケイ素から製造される。更に有利には、使用されるケイ素の多孔度は約７５体積％である。
【００３１】
多孔質材料として使用される多孔質ケイ素は、シリコンウェーハ、シリコンペレット、シリコンフィルム及びそれらの少なくとも２種の混合物から成る群より選択されるケイ素供給源から得られる。
【００３２】
好ましくは、多孔質材料として使用される多孔質ケイ素は、ケイ素単結晶から得られる。
【００３３】
本発明の有利な態様によると、多孔質ケイ素は、少なくとも１種の塩［該塩は好ましくはＮＨＸＦＹ（式中、Ｘは４又は５であり、Ｙは１又は２である）から成る群より選択され、更に好ましくは、その選択された塩はＮＨ４Ｆである］を含む浴中における電気化学的処理によって、ケイ素供給源から得られる。
【００３４】
一例として、ケイ素供給源の処理は、溶液中少なくとも１種の塩を含み、そしてその溶液中少なくとも１種の塩は、好ましくはＨ２ＳＯ４、ＮＨ４Ｆ及びＨ２Ｏと、好ましくはアルコール又はケトンである少なくとも１種の非水性溶媒との混合物である。前記非水性溶媒（一種又は複数種）は、好ましくは、メタノール、エタノール及びアセトン、及びそれらの溶媒の少なくとも２種の混合物から成る群より選択される。
【００３５】
その種の浴は、有利には、体積基準で：
− ＮＨ４Ｆを１０〜６０％；
− メタノールを５〜２０％；及び
− Ｈ２Ｏを７５％〜２０％
含む。
【００３６】
好ましくは、合金は、多孔質ケイ素を基材とする合金であり、ＳｉxＬｉy（式中、ｘは１〜５であり、ｙは５〜２１である）の形態である。更に好ましくは、合金において、ｘは約４であり、ｙは約２１である。
【００３７】
本発明の有利な態様によると、製造される合金は、ＳｉｘＬｉｙタイプであり、また、合金は、４０〜１００℃の温度で、好ましくは約８０℃の温度で、シート又はウェーハの形態で、ケイ素供給源をリチウム及び／又は金属リチウムと接触させることによって電気化学的に得られる。
【００３８】
シート又はウェーハの形態におけるケイ素供給源とリチウム及び／又は金属リチウムとの接触時間は、１〜１２時間であり、好ましくは約３時間である。
【００３９】
本発明の第二の目的は、本発明の第一の目的で説明した方法のうちのいずれかにしたがう方法を実行することによって得られる電極から成る。
【００４０】
本発明によるアノードの有利なサブファミリーは、多孔質材料、好ましくは多孔質ケイ素を、少なくとも６０重量％、また好ましくは４０重量％含むアノードから成る。
【００４１】
別の特に興味深いサブファミリーは、炭素で少なくとも部分的に被覆されているアノードから成る。
【００４２】
本発明によるアノード及びカソードは、クラックが実質的に無いという点で、有利である。
【００４３】
本発明の第三の目的は、本発明の第一の目的で又は本発明の第二の目的で規定された製造法のうちのいずれか一つによって得られる少なくとも１つの電極を含む電気化学システムから成る。
【００４４】
特に好ましい電気化学システムの好ましい例としては、電解質が、液体、ゲル又はポリマーのタイプであるバッテリーが挙げられる。
【００４５】
これらのバッテリーでは、カソードは、好ましくはＬｉＣｏＯ２、ＬｉＦｅＰＯ４、ＬｉＮｉＯ２、ＬｉＮｉ０．５Ｍｎ０．５Ｏ２、ＬｉＮｉ０．３３Ｍｎ０．３３Ｏ２のタイプであり、そしてカソードは１〜５ボルトのタイプである。
【００４６】
特に重要な性能を提供する再充電可能なタイプのバッテリーは、このようにして得ることができ、好ましくは、前記バッテリーはリチウムイオンのタイプである。
【００４７】
重要な本発明のバッテリーのサブファミリーは、マイクロバッテリーの形態のバッテリーであり、好ましくは、その寸法が１ｍｍ２〜１０ｃｍ２のバッテリーであり、また、以下の電気化学的性質：すなわち、
− １μＷｈを超える電気化学容量；
− ５００を超える、好ましくは１００を超えるサイクル容量；
− ５％未満、好ましくは４％未満、更に好ましくは３％未満の自己放電率；及び
− 周囲条件下で行われる貯蔵試験によって測定した場合に、３年を超える、好ましくは５年を超える寿命
のうちの少なくとも１つを有するバッテリーから成る。
【００４８】
本発明の第四の目的は、電気化学システムにおける電極の使用、好ましくは本発明のアノードの使用に関する。
【００４９】
好ましくは、リチウムマイクロバッテリーのための負極としてアノードが使用される。
【００５０】
本発明の第五の目的は、多孔質ケイ素を基材とする電極であって、Ｓｉ３Ｎ４のような多孔質ケイ素から作られた好ましくは絶縁の支持体の上に、好ましくは薄層として堆積されているポリマー層を熱分解することによって得られる炭素で少なくとも部分的に被覆されている電極を製造する方法に関する。ポリマーの熱分解は、有利には、６００〜１１００℃の温度で、好ましくは３０分〜３時間行われる。
【００５１】
本発明の別の変形にしたがって、多孔質ケイ素を基材とし、炭素で少なくとも部分的に被覆されている電極を製造する方法を実行すると、ケイ素（絶縁性）支持体上に薄層として好ましく塗布されたポリマー層のレーザー熱分解が提供される。使用されるビームは、好ましくは１０〜１００のミリワットの強度を有し、好ましくは、ケイ素支持体から０．５マイクロメートル〜１ミリメートルの距離に配置される。フォトレジスト層をレーザーに露光してレーザー熱分解する（Ｃ−Ｈ−Ｏ基が炭素へと転化される）ことによって、フォトレジスト層を炭化する。好ましくは、露光は１秒〜１分間行う。好ましくは、ケイ素支持体は、ケイ素単結晶から成り、１００ミクロン〜３ミリメートルの厚さを有する。
【００５２】
本発明の第六の目的は、本発明の第四の目的で説明した方法のうちの一つを実行することによって得られる電極から成る。
【００５３】
本発明の第七の目的は、本発明の第五の目的による電極を少なくとも１つ含む電気化学システムから成る。
【００５４】
本発明の好ましい態様の説明
本発明は、マイクロバッテリーにおける多孔質材料の使用に関する。更に詳しくは、本発明は、多孔質ホスト金属、例えばケイ素を含有する負極を含む電気化学的発電機に関する。ホストシート金属は、後に負極を構成させることが意図されており、また、前記ホストシート金属は、横方向の膨張を吸収する特性、及びホスト金属とアルカリ金属との間で合金を形成している間に起こる多孔質金属平面でのあらゆる変化を実質的に防止する特性を有する。
【００５５】
例えば、リチウムホスト金属合金の形成後、前記合金は、電気化学的活性があるときにクラックする。体積膨張の可能性は、電極の完全性に重大な影響がある。
【００５６】
このように、多孔質ケイ素は、有利には、Ｌｉイオンバッテリー用アノードを構成する活性材料として、この技術で使用される。多孔質ケイ素の理論上の静電容量は、１９７０ｍＡｈ／グラム及び２２８０ｍＡｈ／ｌである。
【００５７】
ケイ素及びリチウムの合金に関する体積膨張は好ましくは３０〜４０％である。このように、多孔質ケイ素で形成される空隙は、Ｌｉ及びＳｉをベースとする合金の体積膨張を補償するために利用される。
【００５８】
本発明の態様にしたがって多孔質ケイ素中にリチウムを化学的又は電気化学的に挿入するメカニズムは、図１−４に例示してある。
【００５９】
ケイ素の多孔性によって発生する空間は、ＳｉｘＬｉｙ（ｘは１〜５であり、ｙは４〜２１である）合金の体積膨張によって占有される。好ましくは、合金は式Ｌｉ２Ｓｉ５を有する。
【００６０】
多孔質ケイ素の製造
本発明にしたがう多孔質ケイ素を製造する方法の枠組み内では、ＮＨ４Ｆの混合物を有利に用いて、不純物として存在するＳｉ及びＳｉＯ２を溶かす。
【００６１】
多孔質ケイ素は、ＮＨ４Ｆ（５０％）＋Ｈ２Ｏ＋メタノール（メタノールを添加することによって表面で水素を発生させることができる）（割合２：２：１）をベースとする電解質中における電気化学的方法によって得られる。空隙率は、ＳｉｘＬｉｙ合金の体積膨張に比例するリチウムの配合率にしたがって算出される。多孔度は、次の参考文献：すなわち、The Powder Porosity Characterisation La bat NYS College of Ceramics at Alfred university, June 18, 2002, http://nyscc.alfred.edu/external/ppc/ppc.htmlで説明されている水銀法によって測定される。
【００６２】
この技術は、Agnes JuangによるEffects OF SURFACE MODIFICATION ON CHARGE CARRIERDYNAMICS AT SEMICONDUCTOR INTERFACES（2003, California Institute of Technologie Pasadena, California）という名称の博士論文の第三章（http://etd.caltech.edu/available/etd-08062002-192958/unrestricted/Chapter3.pdf）に記載されている半導体分野で更に詳細に説明されている。
【００６３】
一方、驚くべきことに、炭素を含み、多孔質ケイ素を基材とする微小電極を使用している本発明によるマイクロバッテリーは、以下で詳細に説明している別のオリジナルな技術によって製造できることを見出した。
【００６４】
問題の技術は、シリカ表面に存在していて且つ「絶縁体」とも呼ばれる絶縁材料上に薄層として堆積されたＮ又はＯタイプのヘテロ原子の熱分解、すなわちレーザー手段によって得られる熱分解である。
【００６５】
その２つの技術は、Ｃ−Ｈ−Ｏ官能基を炭素へと転化させることを含むが、マイクロバッテリーにおいて微小電極を構成するミクロ構造の形成に関する手順は異なる。２つの技術では、出発材料は、好ましくは、ウェーハの形態で利用できる高密度ケイ素と呼ばれている市販のケイ素である。
【００６６】
有利なアプローチによると、半導体を製造する技術は、電極構造を「モデリングする」ために用いられ、インターデジタル化電極表面であることができるフォトマスクを含むフォトリソグラフィー法によって炭素を「パターニングする」ことを含む。
【００６７】
多孔質ケイ素をベースとする電極を製造する第一の技術
絶縁層を有する従来の「ウェーハ」搬送ケイ素を、微小電極用の支持体として用いることができる。この革新的なアプローチによると、フォトレジストを炭化し、そして、フォトレジストを導電性にする熱処理（通常は、１時間、不活性雰囲気下、６００〜１１００℃の温度で）によって、炭素電極が、標準的なフォトレジストから形成される。
【００６８】
電気化学的に活性な電極材料は、電気化学的方法によって炭素上に選択的に堆積でき、特定の用途のためには、炭素それ自体を電極として用いることができる。
【００６９】
微小電極構造を製造するために用いられる方法は、一連の工程で行う。第一の工程では、化学蒸着（ＣＶＤ）によってＳｉ３Ｎ４（約１００ナノメートル）を堆積させ、そしてその層を、炭化構造から導電性シリコンを分離するための絶縁体として用いる。スピンコーティング、「パターニング」及びフォトレジスト熱分解を含む次の工程を用いて、最終炭化構造を形成する。ネガ型ならびにポジ型フォトレジストを使用して、炭化導電性微小電極を形成する。
【００７０】
これらの技術は、参考文献：253, IMLB 12 Meeting, 2004 The Electrochemical Society, Journal of Power Sources, Volume:89, Issue: 1, July, 2000及びApplied Physics Letters Vol 84(18) pp.3456-3458. May 3, 2004で説明されている。
【００７１】
多孔質ケイ素をベースとする電極を製造するための第二の技術
第二のアプローチは、フォトマスクの使用を必要としない方法である。実際、「経路」を有する狭いレーザービームのみが使用され、経路は、特定の「経路」軌道にしたがって移動するように制御される。コンピューター制御によってフォトレジスト表面上におけるレーザービームの移動を制御することによって、チャネルを含む多種多様な微小電極デバイスを製造できる。レーザー蒸気の出力強度は、フォトレジストを炭素へと転化させずに且つフォトレジストの蒸発を防止するように調整され、また、その調整により、レーザーアブレーションによる炭素の損失も最少化される。次の工程では、レーザー蒸気に曝露されていない特定部分の反応しなかったフォトレジストを溶かし、シリコンウェーハ上に炭化微小電極だけを残す。レーザービームの照射は、フォトレジストポリマーを炭素に転化させることができる。同様に、熱分解によって得られた結果と同じ結果が、ラマンスペクトルを用いることによって得られる。
【００７２】
半導体の作製法を記載している文献E. Reiclimanis and O. Nalamasu, Bell Labs, Lucent Technologies, Intersil, 20, 06, 2003, Intersil Corporation Headquarters and Elantec Product Group, 675 Trade Zone Blvd, Milpitas, CA 95035では、本発明の枠内で用いることができるシリコンウェーハ（及びそれらの製造）が説明されている。
【００７３】
Martin KeyによるSU-8 Photosensitive Epoxy［CNM, Campus UAB, Bellaterra 08193,Barcelona, Spain（http://www.cnm.es/projects/microdets/index.html）］という名称の文献では、シリコンウェーハ上に炭化ポリマーを堆積させる方法を例示している。
【００７４】
Direct Measurement of the Reaction Front in Chemically Amplified Photoresists, E. Reichmanis and O. Nalamasu, Bell Labs, Lucent Technologies, Sciences, 297, 349(2002)では、フォトレジストの選択領域を攻撃するための現在用いられている方法が説明されている。
【００７５】
これらの３つの文献の内容は、本出願に引用したものとする。
【００７６】
実施例：フォトレジストのレーザー熱分解によって得られた炭素ミクロ構造を、以下で説明する。
【００７７】
フォトレジスト（コネティカット州ノーウォークにあるＯｌｉｎ Ｃｏｒｐ．から市販されているＯｉｒ ８９７−１０１）を使用して、Ｓｉ支持体上に有機前駆物質の薄膜を生成させた。ＩＳＡ Ｈｏｒｉｂａグループによって製造されたＬａｂｒａｍ Ｒａｎｉａｎ顕微鏡統合システムを、フォトレジストのレーザー熱分解処理のために使用し、また、炭化生成物の構造を分析するためにも使用した。
【００７８】
励起波長は、内部ＨｅＮｅ（６３２ナノメートル）、レーザーｍＷによって、又は外部Ａｒイオン（５１４ナノメートル），２／レーザーによって供給した。レーザービームの出力は、様々な可変光学濃度を有する中性フィルターによって所望のレベルに調整した。
【００７９】
サンプル表面のレーザービームのサイズは、１．６〜数百ミクロンまで調整することができ；また、光学顕微鏡の特性及びサンプルとレンズとの間の距離によっても調整される。我々の実験に用いられるレーザービームの直径は５ミクロンであった。レーザービームに関するサンプルの位置を調整するために、自動化スキャニング及び０．１ミクロンの解像度を有するＸＹ顕微鏡を用いた。レーザービームに対するフォトレジストの露光時間は、静的実験で用いた、スキャニング速度ＸＹによって又はシャッターデジタルレーザービーム（Ｎｅｗｐｏｒｔ Ｃｏｒｐ．から市販されているｍｏｄｅｌ ８４５ ＨＰ）によって調節した。
【００８０】
コンピュータープログラムによってフォトレジスト・Ｓｉサンプルの移動を制御すると、列（ｒｏｗ）の形態で多種多様な微小電極を設計できる。
【００８１】
レーザービームの出力強度を調整して、フォトレジストを炭素へと転化させずにフォトレジストの蒸発を防止すべきであるか、又はレーザアブレーションによる炭素の損失を最少にすべきである。
【００８２】
ポジ型フォトレジストの４つの層を、Ｓｉウェーハ上に塗布し、次いで１５０℃で焼成した。ポジ型フォトレジストから炭素構造を生成させるためのレーザー熱分解によって得られた結果を例示している光学画像を、添付の図４−４に示してある。６３２ナノメートル、５マイクロメートルのビームサイズ及び８ｍＷ容量のレーザーを用いて、モデリング炭素を生成させた。コンピュータープログラムを使用して、サンプルの移動を調整し、そして炭素構造を形成させた。電動化されたサンプルＸＹの移動速度は、１秒あたり８ｍｍであった。インターデジタル化構造におけるプリント幅は約２０マイクロメートルであった。それは、各フィンガーがレーザービームに二度曝露されているので、それらを一緒に結合させている炭素結合に比べて、わずかに広い。フィンガーのうちの１本に配置された炭素のラマンスペクトルは、同じ図４−４に示してある。それは、１０００℃における同じフォトレジストの標準的な熱分解によって得られたものと著しく似ている。これらの予備結果は、熱処理によって得られたものに匹敵するラマンスペクトルを有する炭素の微小電極が容易に得られることを示している。
【００８３】
而して、レーザーの使用に基づく新規な高性能技術が、そのサイズが小型の電子デバイスに適合するキャパシタンスを製造するために提案される。
【００８４】
レーザー直描型リソグラフィー（ＤＤＬ）と呼ばれる本発明のこの新規な方法によって、Ｌｉイオンバッテリーに適応される有機及び無機の前駆物質から微小電極を製造することができ、また、任意のタイプの支持体から、完全に再充電可能な機能性微小電極を製造できる。
【００８５】
ＤＬＬ技術の多用性を利用して、電子部品に分散することができ、また、電子部品に直接集積することもできる超小型発電装置を要求に基づいて製造することが可能である。
【００８６】
更に、ＤＤＬ技術では、微小電極に所望の構造を付与するためのフォトマスキングは必要無い。
【００８７】
而して、ＤＬＬは、従来のフォトリトグラフィーに比べてより迅速にマイクロバッテリーのデザインを作製できる。このようにして製造されたマイクロバッテリーは、それらの重量及びそれらの低減体積に起因して、改良された比エネルギー及び比容量を提供する。その場合、電子支持体はバッテリーの構成要素の一部分になる。
【００８８】
カソードは、好ましくはＬｉＣｏＯ２，ＬｉＭｎ２Ｏ４，ＬｉＭｎ１／３Ｎｉ１／３Ｃｏ１／３Ｏ２，ＬｉＭｎ１／２Ｎｉ１／２Ｏ２，ＬｉＭＰＯ４（式中、Ｍ＝Ｆｅ，Ｃｏ，Ｎｉ，Ｍｎ）及びこれらの材料のうちの少なくとも２種の混合物から成る群より選択されるカソード材料のターゲットから製造できる。好ましくは、前記ターゲット材料をプレスし、レーザーを、２０ｍＷ〜２Ｗの範囲で変えることができる容量でターゲットに施用して、カソードを構成する多孔質材料を生成させる。その後に、前記多孔質材料を、レーザーでターゲットからスリップし、多孔質Ｓｉ／炭素／電解質半バッテリー上に堆積させる。
【００８９】
レーザーを使用してカソードを製造する第二の技術は、カソード粉末と、トルエン、ヘプタン又はそれらの混合物であるキャリヤー溶液との混合物から調製されるペースト形態の化合物から実行される。ペースト状溶液を、好ましくはガラス製の支持プレート上に塗布し、そして、支持体（シリコン又は他のもの）から１００μｍのところに配置した。紫外線レーザービームは、支持プレートを通して施用され、カソードは、熱分解によって支持体上に投影される。
【００９０】
特定の態様を提示して本発明を説明してきたが、前記態様は多くのバリエーション及び改良と関連させることができ、また、本発明は、一般的に本発明の原則にしたがって本発明の前記の改良、使用又は適応をカバーすることを意図しており、また、本発明は、本発明が属する活動分野において公知であるか又は通常のものであって、且つ上記実質的な構成要素に適用できる本説明のいずれかのバリエーションも含むことが理解される。
【図面の簡単な説明】
【００９１】
【図１】図１は、ＬｉｘＳｉｙ合金の形成を伴う本発明にしたがう方法によってシリコン中へリチウムを挿入するためのメカニズムを示している図である。
【図２】図２は、マイクロバッテリーのためのアノードとして用いられる多孔質ケイ素の、本発明の態様にしたがう電気化学的形成に関するメカニズムを示している図である。
【図３】図３は、炭素で被覆される多孔質ケイ素を基材とする電極から開始される本発明にしたがうマイクロバッテリーの製造手順を示している図である。
【図４】図４は、フォトレジスト層をレーザー熱分解することによって得られた炭素構造の光学画像である。